(57)【要約】【課題】  化粧品中での顔料の分散性や経時安定性に優れるだけでなく、使用感触に優れ、特に、親水性の無機顔料を安定に油性物質中に分散可能な化粧料用の顔料分散剤および該顔料分散剤と無機顔料を含有する化粧料を提供する。【解決手段】  シリル化加水分解タンパク、ジメチルジアルコキシシラン、オクチルトリアルコキシシランをモル比で１：１０〜３５：１０〜３５で、かつ、オクチルトリアルコキシシランがジメチルジアルコキシシランに対して、モル比で１以上２未満の範囲で縮重合させた後、加水分解によって水酸基が１個生じるシラン化合物を反応させたシリル化加水分解タンパク−シラン化合物共重合物で顔料分散剤を構成する。また、該顔料分散剤と無機顔料を含有させて化粧料を構成する。【選択図】  なし【特許請求の範囲】
【請求項１】
下記一般式（Ｉ）
【化１】
2013216619.tif 000022
〔式中、Ｒ１は水酸基または炭素数１〜３のアルキル基を示し、Ｒ２は側鎖の末端にアミノ基を有する塩基性アミノ酸の末端アミノ基を除く側鎖の残基を示し、Ｒ３はＲ２以外のアミノ酸の側鎖を示す。Ａは結合手で−ＣＨ２−、−（ＣＨ２）３−、−（ＣＨ２）３ＯＣＨ２ＣＨ（ＯＨ）ＣＨ２−、−（ＣＨ２）３Ｓ−、−（ＣＨ２）３ＮＨ−および−（ＣＨ２）３ＯＣＯＣＨ２ＣＨ２−からなる群から選ばれる一種の基を表し、ｘ、ｙはアミノ酸の重合度を表す（但し、ｘおよびｙはアミノ酸の数を示すのみでアミノ酸配列の順序を示すものではない）〕で表されるシリル化加水分解タンパク、ジメチルジアルコキシシラン、オクチルトリアルコキシシランを反応モル比がシリル化加水分解タンパク：ジメチルジアルコキシシラン：オクチルトリアルコキシシラン＝１：１０〜３５：１０〜３５で、かつ、オクチルトリアルコキシシランがジメチルジアルコキシシランに対して、モル比で１以上２未満の範囲で縮重合させた後、加水分解によって水酸基が１個生じるシラン化合物を反応させたシリル化加水分解タンパク−シラン化合物共重合物からなることを特徴とする顔料分散剤。
【請求項２】
シリル化加水分解タンパクのタンパク部分がフィブロインまたはセリシンであり、かつその加水分解タンパク部分の数平均分子量が５００〜２，０００である請求項１に記載の顔料分散剤。
【請求項３】
請求項１または２に記載の顔料分散剤と無機顔料を含有する化粧料。
【発明の詳細な説明】
【技術分野】
【０００１】
本発明は化粧品用の無機顔料の分散剤に関し、さらに詳しくは、シリル化加水分解タンパクとシラン化合物の共重合物からなり、化粧品用顔料、特に親水性の無機顔料の化粧料中での分散性、安定性に優れた顔料分散剤に関する。
【背景技術】
【０００２】
一般に酸化鉄、酸化チタン、酸化亜鉛、カオリン、雲母、タルクなどの無機顔料は、親水性官能基や吸着水分などが存在するとその表面は強い親水性を示すため油性物質との親和性は弱く、分散性が非常に悪い。そのため、油性物質にこれらの顔料を配合する際には、顔料の分散性を向上させるためにホモミキサーなどによる機械力による混合を行ったり、顔料の表面を疎水化処理した粉体を用いたり、化粧品中に顔料分散剤を配合することが行われている。
【０００３】
しかし、機械力による分散には限界があり、また、経時的に凝集が起こりやすく、疎水化処理粉体は疎水化の処理に用いた物質によっては肌への使用感が悪くなるとの問題があった。
【０００４】
化粧品用顔料の分散剤、特に親水性の顔料を油性成分に分散させる分散剤には、顔料に吸着する部分と分散媒に相溶性のよい部分が必要であり、ポリアミノ酸（特許文献１）、トレハロース脂肪酸エステル（特許文献２）、親水部を付加したシリコーン誘導体（特許文献３および４）、アクリル酸系ブロックポリマー（特許文献５）などが用いられているが、顔料を経時的に安定に保つ必要性だけでなく、配合による肌への感触も重要であり、顔料の分散性と使用感の両面を充分に満足させるものではなかった。
【先行技術文献】
【特許文献】
【０００５】
【特許文献１】特開２０００−１１９２３３号公報
【特許文献２】ＷＯ２００７／０６３９０２号公報
【特許文献３】特開２００１−２７８９８２号公報
【特許文献４】特開２００１−２８８２３３号公報
【特許文献５】特開２００９−８４３９７号公報
【発明の概要】
【発明が解決しようとする課題】
【０００６】
従って、本発明は、上記のような従来技術の問題点に鑑み、化粧品中での顔料の分散性や経時安定性に優れるだけでなく、使用感触に優れ、特に、親水性の無機顔料を安定に油性物質中に分散可能な化粧料用の顔料分散剤を提供すること、および、その顔料分散剤を含有する化粧料を提供することを目的とする。
【課題を解決するための手段】
【０００７】
本発明者らは、上記課題を解決するため研究を重ねた結果、シリル化加水分解タンパク、ジメチルジアルコキシシラン、オクチルトリアルコキシシランをモル比で１：１０〜３５：１０〜３５で、かつ、オクチルトリアルコキシシランがジメチルジアルコキシシランに対して、モル比で１以上２未満の範囲で縮重合させた後、加水分解によって水酸基が１個生じるシラン化合物を反応させたシリル化加水分解タンパク−シラン化合物共重合物が、化粧品用の無機顔料を油性化粧料に良好に分散させ、経時による顔料の凝集や沈降を起こさず、しかも使用感に優れていることを見出し、本発明を完成するに至った。
【０００８】
すなわち、本発明は、下記一般式（Ｉ）
【化１】
2013216619.tif 000002
〔式中、Ｒ１は水酸基または炭素数１〜３のアルキル基を示し、Ｒ２は側鎖の末端にアミノ基を有する塩基性アミノ酸の末端アミノ基を除く側鎖の残基を示し、Ｒ３はＲ２以外のアミノ酸の側鎖を示す。Ａは結合手で−ＣＨ２−、−（ＣＨ２）３−、−（ＣＨ２）３ＯＣＨ２ＣＨ（ＯＨ）ＣＨ２−、−（ＣＨ２）３Ｓ−、−（ＣＨ２）３ＮＨ−および−（ＣＨ２）３ＯＣＯＣＨ２ＣＨ２−からなる群から選ばれる一種の基を表し、ｘ、ｙはアミノ酸の重合度を表す（但し、ｘおよびｙはアミノ酸の数を示すのみでアミノ酸配列の順序を示すものではない）〕で表されるシリル化加水分解タンパク、ジメチルジアルコキシシラン、オクチルトリアルコキシシランを反応モル比がシリル化加水分解タンパク：ジメチルジエトキシシラン：オクチルトリエトキシシラン＝１：１０〜３５：１０〜３５で、かつ、オクチルトリアルコキシシランがジメチルジアルコキシシランに対して、モル比で１以上２未満の範囲で縮重合させた後、加水分解によって水酸基が１個生じるシラン化合物を反応させたシリル化加水分解タンパク−シラン化合物共重合物からなる化粧品用の無機顔料分散剤である（請求項１）。
【０００９】
シリル化加水分解タンパク、ジメチルジアルコキシシランおよびオクチルトリアルコキシシランからなる共重合物は、親水性部分の加水分解タンパク（タンパク質加水分解物）部分と疎水性部分の炭化水素基（オクチル基およびメチル基）とシリコーン鎖部分を有し、加水分解タンパク部分が親水性の顔料を吸着し、重合によって生じたシリコーン部分や炭化水素基が油性物質と相溶性があるので、油性物質中に無機顔料を均一かつ安定に保つことができる。
【００１０】
本発明で用いるシリル化加水分解タンパクは、上記一般式（Ｉ）で表され、特開平８−５９４２４号公報や特開平８−６７６０８号公報に記載の方法で合成できる。
【００１１】
上記一般式（Ｉ）において、ｘは塩基性アミノ酸の数、ｙはその他のアミノ酸の数を表すが、本特許の化粧品用顔料分散剤の共重合物に使用するには、ペプチド部分の分子量が５００〜３，０００〔上記一般式（Ｉ）においてｘ＋ｙが５〜３０〕であることが好ましい。ペプチド部分の分子量が５００以下では顔料を吸着する力が乏しく、化粧料中で顔料を安定に保てなくなるおそれがあり、ペプチド部分の分子量が３、０００以上になると、べたつきを生じ、化粧品用分散剤として配合した化粧料の使用感触が悪くなるおそれがある。
【００１２】
ペプチド部分の起源のタンパク質としては、コラーゲン、エラスチン、ケラチン、フィブロイン、セリシン、ミルクタンパク、パールタンパク（コンキオリン）、卵黄タンパク、卵白タンパクなどの動物由来のものや、大豆、小麦、米、ゴマ、トウモロコシ、エンドウなどの植物由来タンパク、酵母タンパクやクロレラタンパクなどの微生物由来のものが挙げられるが、化粧料に配合した際、皮膚に滑らかなさっぱりした感触を与えることから、繭由来のフィブロインやセリシンの加水分解物が好ましく、しかも加水分解物の分子量が５００〜２，０００の範囲にあるものがより好ましい。
【００１３】
そこで、本発明においては、シリル化加水分解タンパクの加水分解タンパク（ペプチド）部分がフィブロインまたはセリシンであり、かつその数平均分子量が５００〜２，０００のものを請求項２に係わる発明とする。なお、本明細書で用いる数平均分子量は、加水分解タンパクの総窒素量とアミノ態窒素量から求めた計算値である。
【００１４】
本発明の化粧品用顔料分散剤の共重合物を構成する第二の成分のジメチルジアルコキシシランは、下記一般式（ＩＩ）
【化２】
2013216619.tif 000003
〔式中、Ｒ４は炭素数１〜４のアルキル基を示す〕で表され、アルコキシ基は水溶液中で加水分解してシラノール（Ｓｉ−ＯＨ）を生じる。
【００１５】
本発明の化粧品用顔料分散剤の共重合物を構成する第三の成分のオクチルトリアルコキシは、下記の一般式（ＩＩＩ）
【化３】
2013216619.tif 000004
〔式中、Ｒ５は炭素数１〜４のアルキル基を示す〕で表され、アルコキシ基は水溶液中で加水分解してシラノールを生じる。
【００１６】
本発明の化粧品用顔料分散剤は、前記のシリル化加水分解タンパク、ジメチルジアルコキシシランおよびオクチルトリアルコキシシランをシリル化加水分解タンパクを１としたモル比で１：１０〜３５：１０〜３５で、かつ、オクチルトリアルコキシシランがジメチルジアルコキシシランに対して、モル比で１以上で２未満の範囲で重合させた共重合物であるが、シリル化加水分解タンパク１に対しジメチルジアルコキシシランとオクチルトリアルコキシシランの合計量が２０以下では、共重合物の疎水性部分が不足して油性物質に対する相溶性が弱くなるおそれがあり、シリル化加水分解タンパク１に対しジメチルジアルコキシシランとオクチルトリアルコキシシランの合計量が７０以上では、共重合物の親水性部分が不足して親水性顔料を吸着する部分が少なく、顔料に対して多量の分散剤が必要になるおそれがある。
【００１７】
また、シリル化加水分解タンパク１に対してジメチルジアルコキシシランとオクチルトリアルコキシシランの合計量が２０〜７０の範囲にあっても、オクチルトリアルコキシシランの量がジメチルジアルコキシシラン１モルに対して１モル未満では、油性物質に対する充分な相溶性が出ないおそれがあり、オクチルトリアルコキシシランの量がジメチルジアルコキシシラン１モルに対して２モル以上では、油性感が強くなって皮膚に適用したときの感触が悪くなるおそれがある。そのため、本発明の顔料分散剤は、シリル化加水分解タンパク、ジメチルジアルコキシシラン、オクチルトリアルコキシシランをシリル化加水分解タンパクを１としたモル比で１：１０〜３５：１０〜３５で、かつ、オクチルトリアルコキシシランがジメチルジアルコキシシランに対して、モル比で１以上２未満の範囲で重合させたものであることが重要である。
【００１８】
得られたシリル化加水分解タンパク−ジメチルジヒドロキシシラン−オクチルトリヒドロキシシラン共重合物に、次いで、加水分解によって水酸基が１個生じるシラン化合物と反応させるが、加水分解によって水酸基が１個生じるシラン化合物は、下記の一般式（ＩＶ）
【化４】
2013216619.tif 000005
〔式中、Ｒ６、Ｒ７，Ｒ８は同一でも異なっていてもよく、炭素数１〜３のアルキル基を示し、Ｘは炭素数１〜３のアルコキシ基またはハロゲン基を示す〕で表され、加水分解によってＸの部位が水酸基に変わり、シリル化加水分解タンパク−ジメチルジヒドロキシシラン−オクチルトリヒドロキシシラン共重合物中の末端水酸基と縮重合する。
【００１９】
加水分解によって水酸基が１個生じるシラン化合物としては、例えば、トリメチルエトキシシラン、トリメチルメトキシシラン、トリエチルクロロシラン、トリメチルクロロシラン、トリフェニルエトキシシランなどが挙げられる。この処理によって、シリル化加水分解タンパク−シラン化合物共重合物の保存安定性が向上する。
【００２０】
本発明の顔料分散剤は、特に親水性の無機顔料の油性化粧料への安定分散の効果が高く、しかも、肌に塗布した際になめらかでかつ伸展性に優れる効果も発揮する。そこで、本発明の顔料分散剤を含有する化粧料を請求項３に係わる発明とする。
【発明の効果】
【００２１】
本発明のシリル化加水分解タンパク、ジメチルジアルコキシシラン、オクチルトリアルコキシシランの共重合物からなる顔料分散剤は、親水性顔料を油性物質中に安定に分散させ、かつ分散性の経時安定性に優れるだけでなく、使用感にも優れる。
【発明を実施するための形態】
【００２２】
本発明の顔料分散剤は、シリル化加水分解タンパク、ジメチルジアルコキシシラン、オクチルトリアルコキシシランをモル比で１：１０〜３５：１０〜３５で、かつ、オクチルトリアルコキシシランがジメチルジアルコキシシランに対して、モル比で１以上２未満の範囲で縮重合させるが、縮重合は特開２００１−４８７３２号公報、特開２００１−４８７７５号公報などの開示の方法で行うことができる。
【００２３】
具体的には、シリル化加水分解タンパク水溶液中にジメチルジアルコキシシランとオクチルトリアルコキシシランの混合液を滴下することによってジメチルジアルコキシシランとオクチルトリアルコキシシランはそれぞれ加水分解してシラノール基を生じ、その後、ｐＨを調整することによって、シリル化加水分解タンパク、ジメチルジヒドロキシシランおよびオクチルトリヒドロキシシランが重合してシリル化加水分解タンパク、ジメチルジヒドロキシシラン、オクチルトリヒドロキシシランの共重合物が得られる。
【００２４】
より詳しくは、シリル化加水分解タンパク水溶液を塩酸や硫酸でｐＨを１〜３に調整するか、水酸化ナトリウムや水酸化カリウム水溶液でｐＨ１０〜１１に調整し、３０〜６０℃に保ちながら、その中にジメチルジアルコキシシランとオクチルトリアルコキシシランの混合液を滴下して、ジメチルジヒドロキシシランとオクチルトリヒドロキシシランに加水分解する。加水分解反応の時間は反応量や反応比によっても多少異なるが、ジメチルジアルコキシシランとオクチルトリアルコキシシランの混合液を３〜８時間かけて滴下し、その後、５〜２０時間攪拌を続けるのが好ましい。次いで、溶液が酸性の場合は水酸化ナトリウムや水酸化カリウム水溶液で、溶液が塩基性の場合は塩酸や硫酸で溶液を攪拌しながらｐＨを５．５〜６．５にし、１〜１０時間攪拌を続けると縮重合が進み、シリル化加水分解タンパク−ジメチルジヒドロキシシラン−オクチルトリヒドロキシシランの共重合物が得られる。
【００２５】
得られたシリル化加水分解タンパク−ジメチルジヒドロキシシラン−オクチルトリヒドロキシシラン共重合物は、このまま顔料分散剤として用いることもできるが、この状態ではポリマーの末端に水酸基が残っているので、保存中に重合して高分子化し、安定性が悪くなる。そのため、加水分解によって水酸基が１個生じるシラン化合物を反応させて末端の水酸基を塞ぐ、いわゆるエンドキャップを施す。
【００２６】
加水分解によって水酸基が１個生じるシラン化合物としては、例えば、トリメチルエトキシシラン、トリメチルメトキシシラン、トリエチルクロロシラン、トリメチルクロロシラン、トリフェニルエトキシシランなどが挙げられる。この加水分解によって水酸基が１個生じるシラン化合物は、上記一般式（ＩＶ）において、Ｘがハロゲン基の場合は水溶液に添加すると容易に加水分解して水酸基に変わるため、上記シリル化加水分解タンパク−ジメチルジヒドロキシシラン−オクチルトリヒドロキシシラン共重合物の溶液に攪拌下滴下すればよいが、Ｘがアルコキシ基の場合は、予めｐＨ１〜３の酸性溶液中やｐＨ１０以上の塩基性溶液中で加水分解してから上記シリル化加水分解タンパク−ジメチルジヒドロキシシラン−オクチルトリヒドロキシシラン共重合物の溶液に滴下する必要がある。
【００２７】
加水分解によって水酸基が１個生じるシラン化合物の滴下後、シリル化加水分解タンパク−ジメチルジヒドロキシシラン−オクチルトリヒドロキシシラン共重合物の溶液のｐＨを５．５〜６．５に保って３０〜６０℃で攪拌を続けて末端水酸基をトリアルキルシラン化合物で塞ぐ。反応時間は、用いる加水分解によって水酸基が１個生じるシラン化合物の量によって異なるが、３０分〜２時間かけて加水分解によって水酸基が１個生じるシラン化合物の加水分解物を滴下し、その後１〜５時間程度攪拌を続けるのが好ましい。
【００２８】
このような調製法で製造されたシリル化加水分解タンパク−ジメチルジヒドロキシシラン−オクチルトリヒドロキシシラン共重合物としては、水や溶剤との混合体として（株）成和化成から、ＰＲＯＴＥＳＩＬ  ＬＨ（水混合物）、ＰＲＯＴＥＳＩＬ  ＵＬＨ（水混合物）、ＰＲＯＴＥＳＩＬ  ＦＮ（シクロペンタシロキサン＋水混合物）、ＰＲＯＴＥＳＩＬ  ＦＮ−２（ジメチルポリシロキサン＋水混合物）の商品名で販売されている。
【００２９】
本発明の顔料分散剤が対象とする無機顔料としては、例えば、酸化チタン、酸化亜鉛、酸化鉄、ベンガラ、水酸化アルミニウム、硫酸バリウム、水酸化アルミニウム、タルク、カオリン、雲母、ベントナイト、ケイ酸マグネシウム、ケイ酸アルミニウム、無水ケイ酸、カーボンブラック、アルミニウム粉、雲母チタンなどが挙げられる。
【００３０】
そして、化粧料に配合する際の顔料に対する本発明の分散剤の量は、用いる顔料の種類や量、本分散剤である共重合物中の加水分解タンパク部分の割合（すなわち、縮重合時の反応割合）などによっても異なるが、概ね、顔料の０．１〜１０質量％が好ましい。
【００３１】
本発明の顔料分散剤が用いられる化粧料としては、例えば、ファンデーション、アイシャドウ、マニキュア、口紅などの油性物質を主体とした化粧料や顔料を含む乳化化粧料などが挙げられる。
【００３２】
そして、化粧料中の含有量としては、配合される顔料の種類や量によっても異なるが、概ね、０．１〜５質量％が好ましく、０．５〜２質量％であるのがより好ましい。化粧料中での本発明の顔料分散剤の含有量が０．１質量％以下では、顔料を安定に分散させることができなくなるおそれがあり、本発明の顔料分散剤の含有量が５質量％以上では肌に塗布した際にべたつき感を生じるおそれがある。
【実施例】
【００３３】
次に、実施例を挙げて本発明をさらに具体的に説明するが、本発明はそれらの実施例のみに限定されるものではない。なお、実施例や比較例における各成分の配合量はいずれも質量部によるものであり、配合量が固形分量でないものについては、成分名のあとに括弧書きで固形分濃度を示す。また、濃度を示す％は質量％である。以下の実施例や比較例においては、各成分に関して含有という表現をせず、配合という表現で説明する。実施例に先立って、実施例で使用するシリル化ペプチド−シラン化合物共重合物からなる顔料分散剤の製造例を示す。
【００３４】
製造例１
シリル化加水分解フィブロイン−ジメチルジエトキシシラン−オクチルトリエトキシシラン共重合物〔１：１５：１５（モル比）〕の製造
内径１２ｃｍ、容量２リットルの丸底円筒形ガラス製反応容器に、Ｎ−〔２−ヒドロキシ−３−（３’−メチルジヒドロキシシリル）プロポキシ〕プロピル加水分解フィブロイン（加水分解フィブロインの数平均分子量は１０００）の２０％水溶液１２０ｇと１８％塩酸１２ｇを加えてｐＨを１．２にして６０℃に加温し、４００ｒｐｍで攪拌しながらジメチルジエトキシシラン〔信越化学工業（株）製ＫＢＥ−２２〕６２．２ｇとオクチルトリエトキシシラン〔東レダウコーニング（株）製Ｚ−６３４１〕１１６．０ｇの混液を４時間半かけて滴下した。滴下終了後、６０℃で更に１５時間攪拌を続けた。つぎに、攪拌しながら５％水酸化ナトリウム水溶液３８．０ｇを徐々に滴下してｐＨを６に調整し、さらに６０℃で１時間攪拌した。この反応液を６０℃、４００ｒｐｍで攪拌しながらトリメチルクロロシラン〔信越化学工業（株）製ＫＡ−３１〕９．１ｇを加えた後、６０℃で１時間攪拌した。ついで５％水酸化ナトリウム水溶液７２．０ｇを滴下し、ｐＨを６に調整した後、６０℃で１時間攪拌し、さらに反応液の温度を８０℃に上げ１時間攪拌した。その後、反応液をロータリーエバポレーターで減圧濃縮して固形分濃度を７５％に調整し、Ｎ−〔２−ヒドロキシ−３−（３’−メチルジヒドロキシシリル）プロポキシ〕プロピル加水分解フィブロイン−ジメチルジエトキシシラン−オクチルトリエトキシシラン共重合物を２００ｇ得た。
【００３５】
製造例２
Ｎ−〔２−ヒドロキシ−３−（３’−メチルジヒドロキシシリル）プロポキシ〕プロピル加水分解セリシン−ジメチルジエトキシシラン−オクチルトリエトキシシラン共重合物〔１：３０：３０（モル比）〕の製造
内径１２ｃｍ、容量２リットルの丸底円筒形ガラス製反応容器に、Ｎ−〔２−ヒドロキシ−３−（３’−メチルジヒドロキシシリル）プロポキシ〕プロピル加水分解セリシン（加水分解セリシンの数平均分子量は２０００）の５％水溶液４００ｇと１８％塩酸２４．０ｇを加えてｐＨを０．８にして６０℃に加温し、４００ｒｐｍで攪拌しながら、ジメチルジエトキシシラン〔信越化学工業（株）製ＫＢＥ−２２〕４０．４ｇとオクチルトリエトキシシラン〔東レダウコーニング（株）製Ｚ−６３４１〕７５．４ｇの混液を７時間半かけて滴下した。滴下終了後、６０℃で更に１５時間攪拌を続けた。つぎに、攪拌しながら５％水酸化ナトリウム水溶液８０．０ｇを徐々に滴下してｐＨを６に調整し、さらに６０℃で１時間攪拌した。この反応液を６０℃、４００ｒｐｍで攪拌しながらトリメチルクロロシラン〔信越化学工業（株）製ＫＡ−３１〕３．９ｇを滴下し、６０℃で１時間攪拌した。ついで攪拌しながら５％水酸化ナトリウム水溶液７４．７ｇを徐々に滴下してｐＨを６に調整した後、６０℃で１時間攪拌し、さらに反応液の温度を８０℃に上げ１時間攪拌した。その後、反応液をロータリーエバポレーターで濃度が約７８％になるように減圧濃縮し、シクロペンタシロキサン〔信越化学工業（株）製ＫＦ−９９５〕５３．０ｇを加え、さらに、固形分濃度が６５％になるように水を加えて調整し、Ｎ−〔２−ヒドロキシ−３−（３’−メチルジヒドロキシシリル）プロポキシ〕プロピル加水分解セリシン−ジメチルジエトキシシラン−オクチルトリエトキシシラン共重合物を２９４ｇ得た。
【００３６】
製造例３
Ｎ−〔２−ヒドロキシ−３−（３’−メチルジヒドロキシシリル）プロポキシ〕プロピル加水分解セリシン−ジメチルジエトキシシラン−オクチルトリエトキシシラン共重合物〔１：３０：３０（モル比）〕の製造
内径１２ｃｍ、容量２リットルの丸底円筒形ガラス製反応容器に、Ｎ−〔２−ヒドロキシ−３−（３’−メチルジヒドロキシシリル）プロポキシ〕プロピル加水分解セリシン（加水分解セリシンの数平均分子量は２０００）の５％水溶液４００ｇと１８％塩酸２４．０ｇを加えてｐＨを０．８にして６０℃に加温し、４００ｒｐｍで攪拌しながら、ジメチルジエトキシシラン〔信越化学工業（株）製ＫＢＥ−２２〕４０．４ｇとオクチルトリエトキシシラン〔東レダウコーニング（株）製Ｚ−６３４１〕７５．４ｇの混液を５時間半かけて滴下した。滴下終了後、６０℃で更に１５時間攪拌を続け、１時間静置した後、分離した水相を取り除いた。つぎに、攪拌しながら５％水酸化ナトリウム水溶液２０．０ｇを徐々に滴下してｐＨを６に調整し、さらに６０℃で１時間攪拌した。この反応液を６０℃、４００ｒｐｍで攪拌しながらトリメチルクロロシラン〔信越化学工業（株）製ＫＡ−３１〕３．９ｇを滴下し、６０℃で１時間攪拌した。ついで攪拌しながら５％水酸化ナトリウム水溶液７４．７ｇを徐々に滴下してｐＨを６に調整した後、６０℃で１時間攪拌し、さらに反応液の温度を８０℃に上げ１時間攪拌した。その後、反応液をロータリーエバポレーターで濃度が約７８％になるように減圧濃縮し、ジメチルポリシロキサン〔信越化学工業（株）製ＫＦ−９６Ｌ−２ｃｓ〕５３．０ｇを加え、さらに、固形分濃度が６５％になるように水を加えて調整し、Ｎ−〔２−ヒドロキシ−３−（３’−メチルジヒドロキシシリル）プロポキシ〕プロピル加水分解セリシン−ジメチルジエトキシシラン−オクチルトリエトキシシラン共重合物を２９４ｇ得た。
【００３７】
製造例４
シリル化加水分解コラーゲン−ジメチルジエトキシシラン−オクチルトリエトキシシラン共重合物〔１：１５：１５（モル比）〕の製造
内径１２ｃｍ、容量２リットルの丸底円筒形ガラス製反応容器に、〔Ｎ−〔２−ヒドロキシ−３−（３’−メチルジヒドロキシシリル）プロポキシ〕プロピル加水分解コラーゲン（魚鱗由来ゼラチンの加水分解物で、数平均分子量は５００）の２０％水溶液１２０ｇと１８％塩酸１３．７ｇを加えてｐＨを１．１にして６０℃に加温し、４００ｒｐｍで攪拌しながら、ジメチルジエトキシシラン〔信越化学工業（株）製ＫＢＥ−２２〕７１．２ｇとオクチルトリエトキシシラン〔東レダウコーニング社製Ｚ−６３４１〕１３２．７ｇの混液を６時間かけて滴下した。滴下終了後、６０℃で更に１５時間攪拌を続けた。つぎに、攪拌しながら５％水酸化ナトリウム水溶液４４．５ｇを徐々に滴下してｐＨを６に調整し、さらに６０℃で１時間攪拌した。この反応液を６０℃、４００ｒｐｍで攪拌しながらトリメチルクロロシラン〔信越化学工業（株）製ＫＡ−３１〕１３．９ｇを加えた後、６０℃で１時間攪拌した。次いで５％水酸化ナトリウム水溶液１０２．３ｇを滴下し、ｐＨを６に調整した後、６０℃で１時間攪拌し、さらに反応液の温度を８０℃に上げ１時間攪拌した。その後、反応液をロータリーエバポレーターにて減圧濃縮して固形分濃度を７５％に調整し、Ｎ−〔２−ヒドロキシ−３−（３’−メチルジヒドロキシシリル）プロポキシ〕プロピル加水分解コラーゲン−ジメチルジエトキシシラン−オクチルトリエトキシシラン共重合物を２１０．０ｇ得た。
【００３８】
製造例５
Ｎ−〔２−ヒドロキシ−３−（３’−メチルジヒドロキシシリル）プロポキシ〕プロピル加水分解フィブロイン−ジメチルジエトキシシラン−オクチルトリエトキシシラン共重合物〔１：３０：３０（モル比）〕の製造
内径１２ｃｍ、容量２リットルの丸底円筒形ガラス製反応容器に、Ｎ−〔２−ヒドロキシ−３−（３’−メチルジヒドロキシシリル）プロポキシ〕プロピル加水分解フィブロイン（加水分解フィブロインの数平均分子量は１０００）の５％水溶液３６０ｇと１８％塩酸１４．０ｇを加えてｐＨを１．２にして６０℃に加温し、４００ｒｐｍで攪拌しながら、ジメチルジエトキシシラン〔信越化学工業（株）製ＫＢＥ−２２〕８０．０ｇとオクチルトリエトキシシラン〔東レダウコーニング（株）製Ｚ−６３４１〕１５０．０ｇの混液を７時間半かけて滴下した。滴下終了後、６０℃で更に１５時間攪拌を続けた。つぎに、攪拌しながら５％水酸化ナトリウム水溶液４４．０ｇを徐々に滴下してｐＨを６に調整し、さらに６０℃で１時間攪拌した。この反応液を６０℃、４００ｒｐｍで攪拌しながらトリメチルクロロシラン〔信越化学工業（株）製ＫＡ−３１〕１０．０ｇを滴下し、６０℃で１時間攪拌した。ついで攪拌しながら５％水酸化ナトリウム水溶液６８．０ｇを徐々に滴下してｐＨを６に調整した後、６０℃で１時間攪拌し、さらに反応液の温度を８０℃に上げ１時間攪拌した。その後、反応液をロータリーエバポレーターで減圧濃縮して固形分濃度を７５％に調整し、Ｎ−〔２−ヒドロキシ−３−（３’−メチルジヒドロキシシリル）プロポキシ〕プロピル加水分解フィブロイン−ジメチルジエトキシシラン−オクチルトリエトキシシラン共重合物を２００ｇ得た。
【００３９】
実施例１〜５
表１〜５に示すように、製造例１〜５で製造したシリル化ペプチド−シラン化合物共重合物からなる顔料分散剤のシクロペンタシロキサン中での赤酸化鉄、黄酸化鉄、黒酸化鉄、酸化チタン、タルクに対する顔料分散性を目視で観察し、下記の評価基準で評価した。実施例では分散媒のシクロペンタシロキサンを半分に分け、分散剤と顔料をそれぞれの分散媒に分散させておき、それらを混合攪拌して２４時間室温に放置し分散性を評価した。
【００４０】
分散性の評価基準
○：均一に分散している
△：一部に沈降や凝集が見られる
×：凝集している
【００４１】
【表１】
2013216619.tif 000006
【００４２】
【表２】
2013216619.tif 000007
【００４３】
【表３】
2013216619.tif 000008
【００４４】
【表４】
2013216619.tif 000009
【００４５】
【表５】
2013216619.tif 000010
【００４６】
表１〜５中、＊１は三好化成（株）製ＭＩベンガラ七宝（商品名）、＊２は三好化成（株）製ＭＩイエローＬＬＸＬＯ（商品名）、＊３は三好化成（株）製ＭＩブラックＢＬ１００（商品名）、＊４はテイカ（株）製ＭＴ−１００２（商品名）、＊５は三好化成（株）製ＭＩタルクＪＡ−１３Ｒ（商品名）、＊６は信越化学工業（株）製ＳＨ−２４５（商品名）である。
【００４７】
表１〜５に示した結果から明らかなように、製造例１で製造したシリル化加水分解フィブロイン−シラン化合物共重合物、製造例２で製造したシリル化加水分解セリシン−シラン化合物共重合物、製造例３で製造したシリル化加水分解セリシン−シラン化合物共重合物、製造例５で製造したシリル化加水分解フィブロイン−シラン化合物共重合物は、用いた顔料の赤酸化鉄、黄酸化鉄、黒酸化鉄、酸化チタンおよびタルクに対して良好な分散性を示した。ただ、製造例４のシリル化加水分解コラーゲン−シラン化合物共重合物は、黄酸化鉄、黒酸化鉄およびタルクに対しては良好な分散性を示したが、赤酸化鉄と酸化チタンに対してはやや分散能が低かった。これについては、加水分解タンパク部分のタンパク源によって顔料との親和性の違いがあるのではと推測している。
【００４８】
実施例６および比較例１〜３
製造例２のシリル化加水分解セリシン−シラン化合物共重合物の顔料分散能を汎用されている分散剤と比較した。表６に示す組成で顔料分散物を調製して２４時間後の様相を目視で観察し、実施例１と同じ評価基準で評価した。用いた顔料の酸化鉄・酸化チタン混合物は、質量比で、赤酸化鉄：黄酸化鉄：黒酸化鉄：酸化チタン＝２．３：１７．８：１．６：７８．３の混合物である。
【００４９】
【表６】
2013216619.tif 000011
【００５０】
表６中、＊７は信越化学工業（株）社製のＰＥＧ−１０ジメチコンでＫＦ−６０１７（商品名）、＊８は日光ケミカルズ（株）製のセスキイソステアリン酸ソルビタンでＮＩＫＫＯＬ  ＳＩ−１５ＲＶ（商品名）、＊９は日清オイリオグループ（株）のジイソステアリン酸ポリグリセリルでコスモール４２Ｖ（商品名）である。
【００５１】
表６に示したように、ファンデーションに汎用される酸化鉄・酸化チタン混合物に対して製造例２の顔料分散剤は良好な顔料分散性を示したが、ポリエーテル変性シリコーンやソルビタン脂肪酸エステルは顔料分散性はやや悪く、ポリグリセリン脂肪酸エステルでは、顔料は調製後２４時間以内に沈降していた。
【００５２】
実施例７および比較例４〜６
製造例５のシリル化加水分解フィブロイン−シラン化合物共重合物の顔料分散剤の表面処理の異なる表面処理酸化チタンに対する分散能を観察した。また、比較例１〜３で用いた顔料分散剤で、同じ表面処理酸化チタン類に対する分散能を調べ（表８〜１０）、比較例とした。
【００５３】
【表７】
2013216619.tif 000012
【００５４】
【表８】
2013216619.tif 000013
【００５５】
【表９】
2013216619.tif 000014
【００５６】
【表１０】
2013216619.tif 000015
【００５７】
表７〜１０中、＊１０はテイカ（株）製ＭＴ−５００Ｂ（商品名）、＊１１はテイカ（株）製ＭＴ−１００Ｚ（商品名）、＊１２はテイカ（株）製ＭＴＹ−１００ＳＡＳ（商品名）、＊１３は三好化成（株）製ＭＩ−チタンＣＲ５０（商品名）で、＊６〜＊９は既出である。
【００５８】
表７に示したように、製造例５のシリル化加水分解フィブロイン−シラン化合物共重合物の顔料分散剤は各種の表面処理酸化チタンに対して優れた分散性を示したが、分散剤として汎用されているポリエーテル変性シリコーン、ソルビタン脂肪酸エステル、ポリグリセリン脂肪酸エステルでは、顔料の表面処理に用いた物質によって分散性に違いがあるのが明らかであった。そのため、これらの分散剤を使用する際には、表面処理粉体の種類との相性を確認する必要がある。
【００５９】
実施例８および比較例７
製造例１のシリル化加水分解フィブロイン−シラン化合物共重合物を配合する表１１に示す組成のアイライナーを調製し、塗布時の塗りやすさ（伸展性）および滑らかさを評価した。
【００６０】
【表１１】
2013216619.tif 000016
【００６１】
表１１中、＊１４は昭和高分子（株）製のポリゾール（商品名）で、＊７は既出である。
【００６２】
上記実施例８および比較例７のアイライナーを塗布し、塗布時のぬりやすさ（伸展性）について１０名のパネリストに下記の評価基準で評価させた。その結果を表１２に１０人の平均値で示す。
【００６３】
ぬりやすさの評価基準
均一によく伸びる：３点
伸びがややよい  ：２点
伸びにくい      ：１点
ムラになる      ：０点
【００６４】
【表１２】
2013216619.tif 000017
【００６５】
表１２に示したように実施例８のアイライナーは、ぬりやすさの評価値が高く、顔料が均一に分散されていて塗布時の伸びがよいことが明らかであった。
【００６６】
実施例９および比較例８
製造例３のシリル化加水分解セリシン−シラン化合物共重合物を配合する表１３に示す組成の口紅を調製し、塗布時の塗りやすさ（伸展性）および発色のよさ（顔料分散性）を評価した。
【００６７】
【表１３】
2013216619.tif 000018
【００６８】
表１３中、＊１５は（株）成和化成製ＶＩＳＴＡＮＯＬ  ＧＤＨＲ（商品名）、＊１６は（株）成和化成製ＶＩＳＴＡＮＯＬ  ＮＰＧＣ（商品名）、＊１７は信越化学工業（株）製ＫＦ−５６Ａ（商品名）、＊１８は日清オイリオグループ（株）製Ｔ．Ｉ．Ｏ（商品名）、＊１９は日清オイリオグループ（株）製サラコスＨＳ（商品名）、＊２０は日興リカ（株）製ＣＥＲＥＳＩＮ  ＃８１０（商品名）、＊２１は日興リカ（株）製マイクロクリスタリンワックス（商品名）、＊２２は癸巳化成（株）製Ｋ／ＲＣＰ  Ｒ２０２ＳＧ（商品名）、＊２３は癸巳化成（株）製Ｋ・ＲＣＰ  Ｙ−４ＡＬ（商品名）、＊２４は癸巳化成（株）製Ｋ・ＲＣＰ  Ｂ−１ＡＬ（商品名）、＊２５は癸巳化成（株）製Ｋ・ＲＣＰ  ＣＲ５０（商品名）で、＊８は既出である。
【００６９】
上記実施例９および比較例８の口紅を塗布し、塗布時のぬりやすさ（伸展性）および発色のよさ（顔料分散性のよさ）について１０名のパネリストに、ぬりやすさについては実施例８と同じ評価基準で、発色のよさについては下記の評価基準で評価させた。その結果を表１４に１０人の平均値で示す。
【００７０】
発色のよさの評価基準
発色が非常によい  ：３点
発色がよい        ：２点
ややくすみを感じる：１点
ムラになる        ：０点
【００７１】
【表１４】
2013216619.tif 000019
【００７２】
表１４に示したように実施例９の口紅は、ぬりやすさ、発色のよさとも評価値が高く、顔料が均一に分散していてぬりやすさや発色性に優れていることが明らかであった。
【００７３】
実施例１０および比較例９
製造例５のシリル化加水分解フィブロイン−シラン化合物共重合物を配合する表１５に示す組成のＷ／Ｏ型サンスクリーンローションを調製し、肌に塗布したときのぬりやすさ、白浮きのなさ（顔料分散性）を評価した。
【００７４】
【表１５】
2013216619.tif 000020
【００７５】
表１５中、＊２６は信越化学工業（株）製ＫＦ−９９５（商品名）、＊２７は信越化学工業（株）製ＫＦ−９６Ａ−６ｃｓ（商品名）、＊２８は信越化学工業（株）製ＫＦ−６０３８（商品名）、＊２９は信越化学工業（株）製ＳＰＤ−Ｔ６（商品名）、＊３０は信越化学工業（株）製ＳＰＤ−Ｚ６（商品名）で、＊７および＊１６は既出である。
【００７６】
上記実施例１０および比較例９のサンスクリーンローションを塗布し、塗布時のぬりやすさ（伸展性）およびなめらかさについて１０名のパネリストに、ぬりやすさについては実施例８と同じ評価基準で、白浮きのなさについては下記の評価基準で評価させた。その結果を表１６に１０人の平均値で示す。
【００７７】
発色のよさの評価基準
白浮きが全くない  ：２点
やや白浮きを感じる：１点
ムラになる        ：０点
【００７８】
【表１６】
2013216619.tif 000021
【００７９】
表１６に示したように実施例１０のサンスクリーンローションは、ぬりやすさ、白浮きのなさとも評価値が高く、顔料が均一に分散していてぬりやすさや白浮きのなさに優れていることが明らかであった。